(57)【要約】  エネルギーロスが小さく、耐屈曲亀裂成長性等の耐久性に優れた工業用ゴムベルトに好適なベルト用ゴム組成物を提供する。  結晶繊維の繊維長の平均が２００ｎｍ以下であり、アスペクト比の平均が１０以下、及び繊維長２００ｎｍ以下の結晶繊維数が２５μｍ２当たり９０以上であり、かつ融点が１７０℃以上である特定のシンジオタクチック−１，２−ポリブタジエン結晶繊維（ｂ）１〜３０質量％、及びシス−ポリブタジエンゴム（ａ）９９〜７０質量％のビニル・シス−ポリブタジエンゴム（Ａ）９０〜５質量％と、（Ａ）以外のジエン系ゴム（Ｂ）１０〜９５質量％とからなるゴム成分（Ａ）＋（Ｂ）１００質量部に対しゴム補強剤（Ｃ）２０〜７０質量部を配合してなり、前記ゴム補強剤（Ｃ）が少なくともカーボンブラック及びシリカを含み、ゴム補強剤中におけるシリカの配合量が７０質量％以下であることを特徴とすることを特徴とするベルト用ゴム組成物である。【特許請求の範囲】
【請求項１】
結晶繊維の繊維長の平均が２００ｎｍ以下であり、アスペクト比の平均が１０以下、及び繊維長２００ｎｍ以下の結晶繊維数が２５μｍ２当たり９０以上であり、かつ融点が１７０℃以上である特定のシンジオタクチック−１，２−ポリブタジエン結晶繊維（ｂ）１〜３０質量％、及びシス−ポリブタジエンゴム（ａ）９９〜７０質量％のビニル・シス−ポリブタジエンゴム（Ａ）９０〜５質量％と、（Ａ）以外のジエン系ゴム（Ｂ）１０〜９５質量％とからなるゴム成分（Ａ）＋（Ｂ）１００質量部に対しゴム補強剤（Ｃ）２０〜７０質量部を配合してなり、
前記ゴム補強剤（Ｃ）が少なくともカーボンブラック及びシリカを含み、ゴム補強剤中におけるシリカの配合量が７０質量％以下であることを特徴とすることを特徴とするベルト用ゴム組成物。
【請求項２】
数１に示すΔＨが、０．１以下であることを特徴とする請求項１記載のベルト用ゴム組成物。
【数１】
2008105415.tif 000008
【請求項３】
該ビニル・シス−ポリブタジエンゴム（Ａ）が下記（イ）乃至（ニ）の特性を有することを特徴とする請求項１又は２記載のベルト用ゴム組成物。
（イ）１，２−ポリブタジエン結晶繊維（ｂ）の分子量指標ηｓｐ／ｃが０．５〜４の範囲にあること。
（ロ）シス−ポリブタジエンゴム（ａ）のミクロ構造中のシス構造含有量が９０ｍｏｌ％以上であること。
（ハ）シス−ポリブタジエンゴム（ａ）のトルエン溶液粘度とムーニー粘度の関係がＴ−ｃｐ／ＭＬ≧１であること。
（ニ）シス−ポリブタジエンゴム（ａ）の固有粘度［η］の値が１．０〜５．０の範囲にあること。
【請求項４】
（Ａ）以外のジエン系ゴム（Ｂ）が、天然ゴム及びポリイソプレンの少なくとも１種以上であることを特徴とする請求項１乃至３いずれか記載のベルト用ゴム組成物。
【請求項５】
請求項１乃至４いずれか記載のベルト用ゴム組成物をゴム基材として用いることを特徴とするゴムベルト。
【発明の詳細な説明】
【技術分野】
【０００１】
本発明は、軽量で、エネルギーロスが小さく、耐屈曲亀裂成長性や低発熱性等の耐久性に優れ、加工性・基本特性・耐久性・省エネ特性等の各物性バランスが良好である工業用ゴムベルトに好適なベルト用ゴム組成物及びゴムベルトに関する。
【背景技術】
【０００２】
一般に工業用ゴムベルトは、動力を伝達する伝導ベルトと物を運搬するコンベヤベルトに大別され、ゴム素材としては、例えば、天然ゴム、ポリブタジエンゴム、スチレン・ブタジエンゴム、エチレンプロピレンジエンゴム、クロロプレンゴム、クロロスルホン化ポリエチレンゴム、ニトリルゴム、水素化ニトリルゴムなどが用いられている。【０００３】
ゴムベルトに用いられるゴム組成物は、引張強度の大きいこと、適度な硬度で柔軟性や弾性を持ち屈曲性が大きいこと、耐衝撃性が大きいことなどが要求され、さらに、省エネルギ−化や軽量化も求められている。これらの要求を満たすため、無機補強剤や短繊維等での補強が提案されている。短繊維での補強を図るものとしては、例えば特許文献１に、天然ゴムと結晶性シンジオタクチック−１，２−ポリブタジエン樹脂を含むブタジエンゴム（ビニル・シス−ポリブタジエンゴムともいう）とを配合することにより、高破断強度、耐摩耗性等の基本物性を維持しつつ、コンベヤベルトにしたときの消費電力が低減されたコンベヤベルト用ゴム組成物が開示されている。【０００４】
【特許文献１】特開２００４−３４６２２０号公報
【発明の開示】
【発明が解決しようとする課題】
【０００５】
しかしながら硬度や引張応力、破断強度、耐摩耗性等を大きくするため、カーボンブラック等の無機補強剤を増量すると、動的発熱が大きくなってしまい、さらに、配合物の比重が大きくなるため軽量化にふさわしくないという問題がある。一方、特許文献１に記載のゴム組成物では、マトリックス成分であるブタジエンゴム中への１，２−ポリブタジエン短繊維結晶の極微細分散が十分でないため、加工性、引張応力、引張強さ及び耐屈曲亀裂成長性などの点で必ずしも十分な効果を得られないという問題がある。【０００６】
そこで、上記の課題を解決するため、本発明は、軽量で、エネルギーロスが小さく、耐屈曲亀裂成長性や低発熱性等の耐久性に優れ、加工性・基本特性・耐久性・省エネ特性等の各物性バランスが良好である工業用ゴムベルトに好適なベルト用ゴム組成物及びゴムベルトを提供することを目的とする。
【課題を解決するための手段】
【０００７】
上記の目的を達成するため、本発明者らは、鋭意研究を重ねた結果、所定のビニル・シス−ポリブタジエンゴムにゴム補強剤としてカーボンブラック及びシリカを配合し、補強剤におけるシリカの配合量を７０質量％以下とすることによって、エネルギーロスが小さく、耐屈曲亀裂成長性等の耐久性に優れた工業用ゴムベルトを提供できることを見出した。すなわち、本発明は、結晶繊維の繊維長の平均が２００ｎｍ以下であり、アスペクト比の平均が１０以下、及び繊維長２００ｎｍ以下の結晶繊維数が２５μｍ２当たり９０以上であり、かつ融点が１７０℃以上である特定のシンジオタクチック−１，２−ポリブタジエン結晶繊維（ｂ）１〜３０質量％、及びシス−ポリブタジエンゴム（ａ）９９〜７０質量％のビニル・シス−ポリブタジエンゴム（Ａ）９０〜５質量％と、（Ａ）以外のジエン系ゴム（Ｂ）１０〜９５質量％とからなるゴム成分（Ａ）＋（Ｂ）１００質量部に対しゴム補強剤（Ｃ）２０〜７０質量部を配合してなり、前記ゴム補強剤（Ｃ）が少なくともカーボンブラック及びシリカを含み、ゴム補強剤中におけるシリカの配合量が７０質量％以下であることを特徴とすることを特徴とするベルト用ゴム組成物である。また、本発明に係るゴムベルトは、ベルト用ゴム組成物をゴム基材として用いる。
【発明の効果】
【０００８】
本発明によれば、エネルギーロスが小さく、耐屈曲亀裂成長性等の耐久性に優れ、加工性・基本特性・耐久性・省エネ特性等の各物性バランスが良好である工業用ゴムベルトに好適なベルト用ゴム組成物及びゴムベルトを提供することができる。
【発明を実施するための最良の形態】
【０００９】
本発明に係るベルト用ゴム組成物をなすビニル・シス−ポリブタジエンゴム（Ａ）は、一般に次のような構成となっている。即ち、融点が１７０℃以上であるシンジオタクチック−１，２−ポリブタジエン（以下、「１，２−ポリブタジエン」とする）結晶繊維（ｂ）１〜３０質量％、及びシス−ポリブタジエンゴム（ａ）９９〜７０質量％からなる。【００１０】
上記１，２−ポリブタジエンの結晶繊維（ｂ）としては、結晶繊維の繊維長の平均が２００ｎｍ以下、好ましくは１５０ｎｍ以下であり、また、平均のアスペクト比が１０以下、好ましくは４以下であり、繊維長２００ｎｍ以下の結晶繊維数が２５μｍ２当たり９０以上、好ましくは１００以上であり、かつ融点が１７０℃以上、好ましくは１９０〜２２０℃である。【００１１】
本発明に係るベルト用ゴム組成物を構成するビニル・シス−ポリブタジエンゴム（Ａ）は、マトリックス成分である上記シス−ポリブタジエンゴム（ａ）中に、繰り返し単位当たり少なくとも１個の不飽和二重結合を有する不飽和高分子物質（ｃ）が１，２−ポリブタジエン結晶繊維（ｂ）に吸着した状態で分散していることが好ましい。ビニル・シス−ポリブタジエンゴム（Ａ）の沸騰ｎ−ヘキサン不溶分は、１，２−ポリブタジエン結晶繊維（ｂ）と不飽和高分子物質（ｃ）の一部又は全部であり、赤外吸収スペクトル分析により１，２−ポリブタジエン結晶繊維への不飽和高分子物質（ｃ）の吸着割合（グラフト率）が算出できる。１，２−ポリブタジエン結晶繊維（ｂ）への不飽和高分子物質（ｃ）の吸着割合（グラフト率）は５〜２００質量％、好ましくは１０〜１２０質量％、特に好ましくは２０〜９０質量％である。この範囲内であることは、シンジオタクチック−１，２−ポリブタジエン結晶繊維（ｂ）分散性を向上させて、ビニル・シス−ポリブタジエンゴムに生じうる諸物性の低下を抑制する効果があるので好ましい。なお、沸騰ｎ−ヘキサン不溶分は、２ｇのビニル・シスポリブタジエンゴム（Ａ）を２００ｍｌのｎ−ヘキサンにて４時間ソックスレー法によって沸騰抽出した抽出残部を質量％で示した値である。【００１２】
上記シス−ポリブタジエンゴム（ａ）は、高シス−１，４−ポリブタジエンそのもの及び高シス−１，４構造を主要な構造とするポリブタジエンの少なくとも１以上を主成分とするものである。また、シス−ポリブタジエンゴムは、以下の特性を有することが望ましい。即ち、シス−１，４構造含有率が一般に９０ｍｏｌ％以上、好ましくは９５ｍｏｌ％以上であり、ムーニー粘度（ＭＬ1+4，１００℃。以下、「ＭＬ」という。）が１０〜１３０、好ましくは１５〜８０であり、トルエン溶液粘度（以下、「Ｔ−ｃｐ」という。）が１０〜２００ｃｐ、好ましくは１０〜１５０ｃｐであり、実質的にゲル分を含有しないことが望ましい。【００１３】
前記ビニル・シス−ポリブタジエンゴムにおいて、上記１，２−ポリブタジエン結晶繊維（ｂ）と上記シス−ポリブタジエンゴム（ａ）の割合は、シス−ポリブタジエンゴム（ａ）９９〜７０質量％に対して１，２−ポリブタジエン結晶繊維（ｂ）が１〜３０質量％である。１，２−ポリブタジエン結晶繊維（ｂ）の割合が上記を超える場合、シス−ポリブタジエンゴム（ａ）中の１，２−ポリブタジエン結晶繊維（ｂ）の短繊維結晶が大きくなりやすく、その分散性が悪くなるので好ましくない。また、１，２−ポリブタジエン結晶繊維（ｂ）の割合が上記未満の場合、１，２−ポリブタジエン結晶繊維（ｂ）による補強性が低下し、特長となる加工性、引張応力、引張強さ及び耐屈曲亀裂成長性などの優れた特性が発現し難くなるので好ましくない。上記不飽和高分子物質（ｃ）の割合は、ビニル・シス−ポリブタジエンゴム（Ａ）の０．１〜３０質量％、好ましくは１〜２０質量％である。この範囲内であることは、１，２−ポリブタジエン結晶繊維（ｂ）の分散性を向上させて、ビニル・シス−ポリブタジエンゴムに生じうる諸物性の低下を抑制する効果があるので好ましい。【００１４】
前記ビニル・シス−ポリブタジエンゴムは、例えば以下の製造方法により好適に製造される。【００１５】
前記ビニル・シス−ポリブタジエンゴム（Ａ）の製造においては、一般に炭化水素系溶媒を用いて１，３−ブタジエンの重合を行う。この炭化水素系溶媒としては、溶解度パラメーター（以下、「ＳＰ値」という。）が９．０以下である炭化水素系溶媒が好ましく、更に好ましくは８．５以下の炭化水素系溶媒である。ＳＰ値が９．０以下である炭化水素系溶媒としては、例えば、脂肪族炭化水素又は脂環族炭化水素であるｎ−ヘキサン（ＳＰ値：７．２）、ｎ−ペンタン（ＳＰ値：７．０）、ｎ−オクタン（ＳＰ値：７．５）、シクロヘキサン（ＳＰ値：８．１）、及びｎ−ブタン（ＳＰ値：６．６）などが挙げられる。中でも、シクロヘキサンなどが好ましく用いられる。【００１６】
これらの溶媒のＳＰ値は、ゴム工業便覧（第四版、社団法人日本ゴム協会、平成６年１月２０日発行、７２１頁）などの文献で公知である。【００１７】
ＳＰ値が９．０よりも小さい溶媒を使用することで、マトリックス成分であるシス−ポリブタジエンゴム中への１，２−ポリブタジエン短繊維結晶の分散性が向上し、その結果得られるビニル・シス−ポリブタジエンゴムは、加工性、引張応力、引張強さ及び耐屈曲亀裂成長性などの優れた特性を発現することができる。【００１８】
前記ビニル・シス−ポリブタジエンゴム（Ａ）の製造においては、まず、１，３−ブタジエンと上記炭化水素系溶媒とを混合し、次いで、得られた溶液中の水分の濃度を調節する。水分は、前記溶液中の、シス−１，４重合触媒として用いられる後記有機アルミニウム化合物１モル当たり、好ましくは０．１〜１．０モル、特に好ましくは０．２〜１．０モルの範囲である。この範囲では、充分な触媒活性が得られ、好適なシス−１，４構造含有率及び分子量が得られる。さらに、重合時のゲルの発生が抑制されるため重合槽などへのゲルの付着を防ぐことができ、連続重合時間を延ばすことができるので好ましい。水分の濃度を調節する方法は、公知の方法が適用できる。多孔質濾過材を通して添加・分散させる方法（特開平４−８５３０４号公報）も有効である。【００１９】
水分の濃度を調節して得られた上記溶液には、シス−１，４重合触媒の一つとして、有機アルミニウム化合物を添加する。有機アルミニウム化合物としては、一般式ＡｌＲnＸ3-nで表される化合物が好ましく用いられる。その具体例として、ジエチルアルミニウムモノクロライド、ジエチルアルミニウムモノブロマイド、ジイソブチルアルミニウムモノクロライド、ジシクロヘキシルアルミニウムモノクロライド、ジフェニルアルミニウムモノクロライド、及びジエチルアルミニウムセスキクロライドなどが好適である。有機アルミニウム化合物の使用量としては、１，３−ブタジエンの全量１モル当たり０．１ミリモル以上が好ましく、０．５〜５０ミリモルであることがより好ましい。【００２０】
次いで、有機アルミニウム化合物を添加した混合溶液に、シス−１，４重合触媒として、可溶性コバルト化合物を添加して、１，３−ブタジエンをシス−１，４重合する。可溶性コバルト化合物としては、用いる炭化水素系溶媒又は液体１，３−ブタジエンに可溶なものであるか、又は、均一に分散できる、例えばコバルト（ＩＩ）アセチルアセトナート、コバルト（ＩＩＩ）アセチルアセトナートなどコバルトのβ−ジケトン錯体、コバルトアセト酢酸エチルエステル錯体などコバルトのβ−ケト酸エステル錯体、コバルトオクトエート、コバルトナフテネート、コバルトベンゾエートなど炭素数６以上の有機カルボン酸コバルト塩、塩化コバルトピリジン錯体、塩化コバルトエチルアルコール錯体などのハロゲン化コバルト錯体などが好適である。可溶性コバルト化合物の使用量は、１，３−ブタジエンの１モル当たり０．００１ミリモル以上が好ましく、０．００５ミリモル以上であることがより好ましい。また、可溶性コバルト化合物に対する有機アルミニウムクロライドのモル比（Ａｌ／Ｃｏ）は１０以上であり、特に５０以上であることが好ましい。また、可溶性コバルト化合物以外にも、ニッケルの有機カルボン酸塩、ニッケルの有機錯塩、有機リチウム化合物、ネオジウムの有機カルボン酸塩、及びネオジウムの有機錯塩を使用することも可能である。【００２１】
シス−１，４重合の温度は、０℃を超えて１００℃以下、好ましくは１０〜１００℃、更に好ましくは２０〜１００℃までの範囲である。重合時間（平均滞留時間）は、１０分〜２時間の範囲が好ましい。シス−１，４重合後のポリマー濃度が５〜２６質量％となるように、シス−１，４重合を行うことが好ましい。重合槽は、１槽又は２槽以上の槽を連結して行われる。重合は、重合槽（重合器）内にて溶液を攪拌混合して行う。重合に用いる重合槽としては、高粘度液攪拌装置付きの重合槽、例えば特公昭４０−２６４５号公報に記載された装置を用いることができる。【００２２】
前記ビニル・シス−ポリブタジエンゴムの製造において、シス−１，４重合時に、公知の分子量調節剤、例えばシクロオクタジエン、アレン、メチルアレン（１，２−ブタジエン）などの非共役ジエン類、又はエチレン、プロピレン、ブテン−１などのα−オレフィン類を使用することができる。また、重合時のゲルの生成を更に抑制するために、公知のゲル化防止剤を使用することができる。また、重合生成物のシス−１，４構造含有率は、８０ｍｏｌ％以上、好ましくは９０ｍｏｌ％以上で、ムーニー粘度は、１０〜１３０、好ましくは１５〜８０であり、実質的にゲル分を含有しないようにする。【００２３】
上記の如くして得られたシス−１，４重合反応混合物に、シンジオタクチック−１，２重合（以下、「１，２重合」という。）触媒として、少なくとも一般式ＡｌＲ３で表せる有機アルミニウム化合物及び、必要に応じて上記の可溶性コバルト化合物及び二硫化炭素を添加して、これらの存在下、１，３−ブタジエンを１，２重合させて、ビニル・シス−ポリブタジエンゴムを製造する。この際、前記重合反応混合物に１，３−ブタジエンを添加してもよいし、添加せずに未反応の１，３−ブタジエンを反応させてもよい。一般式ＡｌＲ３で表せる有機アルミニウム化合物としては、トリメチルアルミニウム、トリエチルアルミニウム、トリイソブチルアルミニウム、トリｎ−ヘキシルアルミニウム、及びトリフェニルアルミニウムなどを好適に挙げることができる。有機アルミニウム化合物は、１，３−ブタジエン１モル当たり０．１ミリモル以上、特に０．５〜５０ミリモル以上が好ましい。二硫化炭素は、特に限定されないが、水分を含まないものであることが好ましい。二硫化炭素の濃度は、２０ミリモル／Ｌ以下、特に好ましくは０．０１〜１０ミリモル／Ｌである。二硫化炭素の代替として、公知のイソチオシアン酸フェニルやキサントゲン酸化合物を使用してもよい。【００２４】
１，２重合の温度は、−５〜１００℃、好ましくは−５〜７０℃、更に好ましくは０〜５０℃の温度範囲である。１，２重合を行う際の重合系には、前記のシス−１，４重合反応混合物１００質量部当たり１〜５０質量部、好ましくは１〜２０質量部の１，３−ブタジエンを添加することにより、１，２重合時の１，２−ポリブタジエンの収量を増大させることができる。重合時間（平均滞留時間）は、１０分〜２時間の範囲が好ましい。１，２重合後のポリマー濃度が９〜２９質量％となるように、１，２重合を行うことが好ましい。重合槽は、１槽又は２槽以上の槽を連結して行われる。重合は、重合槽（重合器）内にて重合溶液を攪拌混合して行う。１，２重合に用いる重合槽としては、１，２重合中に更に高粘度となりポリマーが付着しやすいので、高粘度液攪拌装置付きの重合槽、例えば特公昭４０−２６４５号公報に記載された装置を用いることができる。【００２５】
上記のようにシス−１，４重合、次いで１，２重合を行ってビニル・シス−ポリブタジエンゴムを製造するにあたり、繰り返し単位当たり少なくとも１個の不飽和二重結合を有する不飽和高分子物質（ｃ）を、ビニル・シス−ポリブタジエンゴムの製造系内に添加する工程を含むことが好ましい。ビニル・シス−ポリブタジエンゴム製造後、例えば配合時に、前記不飽和高分子物質を添加しても本願発明の効果は得られない。前記不飽和高分子物質の製造系内への添加は、前記シス−１，４重合を行う前から、前記１，２重合を行う際までの間の任意の時点で重合反応混合物中に添加することが好ましく、シス−１，４重合の前及び／又は後に添加するのがさらに好ましく、前記１，２重合を行うときに添加することがより好ましい。【００２６】
前記不飽和高分子物質（ｃ）としては、ポリイソプレン、融点１７０℃未満の結晶性ポリブタジエン、液状ポリブタジエン、及びそれらの誘導体から選ばれた少なくとも１種であることが好ましい。【００２７】
ポリイソプレンとしては、通常の合成ポリイソプレン（シス構造９０ｍｏｌ％以上のシス−１，４−ポリイソプレン等）、液状ポリイソプレン、トランス−ポリイソプレン、及びその他の変性ポリイソプレン等が挙げられる。【００２８】
融点１７０℃未満の結晶性ポリブタジエンは、好ましくは融点０〜１５０℃の結晶性ポリブタジエンであり、例えば、低融点１，２−ポリブタジエン、トランス−ポリブタジエン等が挙げられる。【００２９】
液状ポリブタジエンとしては、固有粘度［η］＝１以下の極低分子のポリブタジエン等があげられる。ここで、固有粘度［η］は、試料ゴム０．１ｇとトルエン１００ｍｌを三角フラスコに入れて３０℃で完全溶解させ、その後、３０℃に維持された恒温水槽中で、キャノンフェンスケ動粘度計に上記溶液１０ｍｌを入れ、溶液の落下時間（Ｔ）を測定し、下記式により求めた値とする。【００３０】
ηｓｐ＝Ｔ／Ｔ０−１（Ｔ０：トルエンだけの落下時間）
ηｓｐ／ｃ＝［η］＋ｋ’［η］2ｃ
（ηｓｐ：比粘度、ｋ’：ハギンズ定数（０．３７）、ｃ：試料濃度（ｇ／ｍｌ））【００３１】
また、これらの誘導体としては、たとえば、イソプレン・イソブチレン共重合体、イソプレン・スチレン共重合体、スチレン・イソプレン・スチレンブロック共重合体、液状エポキシ化ポリブタジエン、及び液状カルボキシル変性ポリブタジエン等、並びにこれら誘導体の水添物等が挙げられる。【００３２】
上記の各不飽和高分子物質のうち、イソプレン、スチレン・イソプレン・スチレンブロック共重合体、及び融点７０〜１１０℃の１，２−ポリブタジエンが好ましく用いられる。また、上記の各不飽和高分子物質は、単独で用いることも、２種以上を混合して用いることもできる。【００３３】
上記のように不飽和高分子物質（ｃ）を添加すると、得られるビニル・シス−ポリブタジエンゴム（Ａ）において、不飽和高分子物質（ｃ）の相溶効果により、融点が１７０℃以上の１，２−ポリブタジエンの、マトリックス成分であるシス−ポリブタジエンゴム中への分散性が著しく向上する。その結果得られるビニル・シス−ポリブタジエンゴムは、加工性、引張応力、引張強さ及び耐屈曲亀裂成長性などの物性に優れたものとなる。【００３４】
上記不飽和高分子物質の添加量は、得られるビニル・シス−ポリブタジエンゴム（Ａ）に対して０．１〜３０質量％の範囲であることが好ましく、１〜２０質量％の範囲であることが更に好ましい。また、いずれの時点で添加する場合でも、添加後１０分〜３時間攪拌することが好ましく、１０分〜３０分間攪拌することが更に好ましい。【００３５】
また、ビニル・シス−ポリブタジエンゴムを製造するにあたり、１個以上の酸素結合を含有する有機化合物及び高分子化合物の少なくとも１以上を添加することができる。これらの化合物は、エーテル基、エポキシ基、カルボキシル基、エステル基、水酸基、又はカルボニル基を含有する化合物であることが好ましい。具体的化合物として、例えば、酸無水物、脂肪族アルコール、芳香族アルコール、脂肪族エーテル・芳香族エーテル、脂肪族カルボン酸・芳香族カルボン酸・不飽和カルボン酸、脂肪族カルボン酸エステル・芳香族カルボン酸エステル・不飽和カルボン酸エステル、フェノール樹脂、ナイロン樹脂、ポリウレタン、ポリエチレングリコール、エポキシ化ポリブタジエン、ポリエステル、エポキシ化スチレンブタジエン共重合体、及びポリアリールエーテルなどが挙げられる。【００３６】
上記１個以上の酸素結合を含有する有機化合物及び高分子化合物の少なくとも１以上を重合系に添加することにより、ビニル・シス−ポリブタジエンゴムのマトリックス成分であるシス−ポリブタジエンと１，２−ポリブタジエン樹脂の界面親和性が変化し、結果として、１，２−ポリブタジエン樹脂の繊維結晶の単分散化及びビニル・シス−ポリブタジエンゴムの上記物性の向上に効果がある。【００３７】
重合反応が所定の重合率に達した後、常法に従って公知の老化防止剤を添加することができる。老化防止剤としては、フェノール系の２，６−ジ−ｔ−ブチル−ｐ−クレゾール（ＢＨＴ）、リン系のトリノニルフェニルフォスファイト（ＴＮＰ）、硫黄系の４．６−ビス(オクチルチオメチル)−ｏ−クレゾール、及びジラウリル−３，３’−チオジプロピオネート（ＴＰＬ）などが挙げられる。これらを単独でも２種以上組み合わせて用いてもよく、老化防止剤の添加は、ビニル・シス−ポリブタジエンゴム１００質量部に対して０．００１〜５質量部である。次に、重合停止剤を重合系に加えて、重合反応を停止させる。その方法として、例えば、重合反応終了後、重合反応混合物を重合停止槽に供給し、この重合反応混合物にメタノール及びエタノールなどのアルコール、又は水などの極性溶媒を大量に投入する方法、並びに塩酸及び硫酸などの無機酸、酢酸及び安息香酸などの有機酸、又は塩化水素ガスを重合溶液に導入する方法などは、公知である。次いで、通常の方法に従い、生成したビニル・シス−ポリブタジエンゴムを分離回収し、洗浄、乾燥して目的のビニル・シス−ポリブタジエンゴムを取得する。【００３８】
上記のビニル・シス−ポリブタジエンゴムの製造方法においては、生成したビニル・シス−ポリブタジエンゴムを分離取得した残余の、未反応の１，３−ブタジエン、炭化水素系溶媒及び二硫化炭素などを含有する重合反応混合物母液から、通常、蒸留により１，３−ブタジエン及び炭化水素系溶媒を分離し、また、二硫化炭素の吸着分離処理、あるいは二硫化炭素付加物の分離処理によって二硫化炭素を分離除去して、二硫化炭素を実質的に含有しない１，３−ブタジエン及び炭化水素系溶媒を回収する。また、前記重合反応混合物母液から、蒸留によって３成分を回収して、この蒸留物から上記の吸着分離あるいは二硫化炭素付着物分離処理によって二硫化炭素を分離除去することによっても、二硫化炭素を実質的に含有しない１，３−ブタジエン及び炭化水素系溶媒を回収することもできる。上記のようにして回収された二硫化炭素と炭化水素系溶媒とは、新たに補充した１，３−ブタジエンを混合して再使用することができる。【００３９】
上記のビニル・シス−ポリブタジエンゴム（Ａ）を製造する際、上記の方法により得られたシス−ポリブタジエンマトリックス中に１．２ポリブタジエン結晶繊維（ｂ）が１０〜６０質量％、好ましくは２０〜５０質量％含有したビニル・シス−ポリブタジエン（ｅ）溶液に、炭化水素系溶媒とシス−１，４構造含有率が８０ｍｏｌ％以上であるシス−ポリブタジエン（ｆ）溶液を溶液混合することによって、ビニル・シス−ポリブタジエンゴム（Ａ）を製造することもできる。
なお、シス−ポリブタジエンの５質量％トルエン溶液粘度は、３０〜２５０ｃｐ、好ましくは５０〜２００ｃｐ、より好ましくは１００〜２００ｃｐである。【００４０】
溶液混合するシス−ポリブタジエン（ｆ）は、上記のシス−１，４重合触媒を添加して１，３−ブタジエンをシス−１，４重合する工程と同様にして得ることができる。【００４１】
得られたシス−ポリブタジエン（ｆ）は、シス−１，４構造含有率が８０ｍｏｌ％以上、好ましくは９０ｍｏｌ％以上、特に好ましくは９５ｍｏｌ％以上であることが好ましい。また、ムーニー粘度は、１０〜１３０、特に１５〜８０が好ましく、実質的にゲル分を含有せず、さらに、５質量％トルエン溶液粘度（Ｔｃｐ）が、１０〜２５０ｃｐ、好ましくは３０〜２００ｃｐである。【００４２】
ビニル・シス−ポリブタジエン（ｅ）とシス−ポリブタジエン（ｆ）とを溶液混合して得られるビニル・シス−ポリブタジエンゴム（Ａ）における（ｅ）と（ｆ）の割合は（ｅ）：（ｆ）＝１：１〜９であることが好ましい。【００４３】
上記のビニル・シス−ポリブタジエンゴム（Ａ）の製造方法によれば、触媒成分の操作性に優れ、高い触媒効率で工業的に有利に、本発明に係るベルト用ゴム組成物をなすビニル・シス−ポリブタジエンゴムを連続的に長時間製造することができる。特に、重合槽内の内壁や攪拌翼、その他攪拌が緩慢な部分に重合溶液が付着することもなく、高い転化率で工業的に有利に連続製造できる。【００４４】
上記の方法により得られたビニル・シス−ポリブタジエンゴム（Ａ）は、一般に、融点が１７０℃以上である１，２−ポリブタジエン結晶繊維（ｂ）１〜３０質量％、シス−ポリブタジエンゴム（ａ）９９〜７０質量％からなる。また、前記シス−ポリブタジエンゴム（ａ）のミクロ構造は、８０ｍｏｌ％以上がシス−１，４−ポリブタジエンであり、その残余がトランス−１，４−ポリブタジエン及びビニル−１，２−ポリブタジエンである。そして、前記融点が１７０℃以上である１，２−ポリブタジエン結晶繊維（ｂ）は、融点が１７０〜２２０℃、結晶繊維の繊維長の平均が２００ｎｍ以下、平均アスペクト比が１０以下、及び繊維長２００ｎｍ以下の結晶繊維数が２５μｍ２当たり９０以上であるところの結晶繊維である。また、前記シス−ポリブタジエンゴム（ａ）のＭＬは、好ましくは１０〜１３０、さらに好ましくは１５〜８０である。【００４５】
さらに、本発明に係るベルト用ゴム組成物を構成するビニル・シス−ポリブタジエンゴム（Ａ）は、以下の特性を有することが望ましい。
（イ）１．２ポリブタジエン結晶繊維（ｂ）の分子量指標ηｓｐ／ｃが０．５〜４の範囲にあること。
（ロ）シスーポリブタジエン（ａ）のミクロ構造中のシス構造含有量が９０ｍｏｌ％以上であること。
（ハ）シスーポリブタジエン（ａ）のトルエン溶液粘度とムーニー粘度の関係がＴ−ｃｐ／ＭＬ≧１であること。
（ニ）シスーポリブタジエン（ａ）の固有粘度［η］の値が１．０〜５．０の範囲にあること。【００４６】
上記のようにして製造したビニル・シス−ポリブタジエンゴムが加工性、引張応力、引張強さ及び耐屈曲亀裂成長性など優れた物性を発現するためには、ビニル・シス−ポリブタジエンゴム中に分散した１，２−ポリブタジエン結晶繊維は、シス−ポリブタジエンゴムのマトリックス中に微細な結晶として単分散化した形態で部分的に分散し、凝集構造を有する大きな１，２−ポリブタジエン結晶繊維と共存していることが好ましい。また、上記融点が１７０℃以上である１，２−ポリブタジエン結晶繊維に加えて、上記の不飽和高分子物質がシス−ポリブタジエンゴムのマトリックス中に分散していることが好ましい。この不飽和高分子物質は、シス−ポリブタジエンゴムのマトリックス中で、１，２−ポリブタジエン結晶繊維と高い親和性を有し、１，２−ポリブタジエン結晶繊維近傍に物理的、化学的に吸着した状態で分散していることが好ましい。上記のように、融点が１７０℃以上である１，２−ポリブタジエン結晶繊維と不飽和高分子物質とが共存してシス−ポリブタジエンゴムのマトリックス中に分散されることによって、上記の諸物性が優れたものとなり好ましい。【００４７】
上記のようにして製造したビニル・シス−ポリブタジエンゴム（Ａ）９０〜５質量部に対して、（Ａ）以外のジエン系ゴム（Ｂ）１０〜９５質量部を配合する。ジエン系ゴム（Ｂ）としては、天然ゴム及びポリイソプレンのうち少なくとも１種以上であることが好ましい。【００４８】
本発明に係るベルト用ゴム組成物に配合されるゴム補強剤（Ｃ）としては、少なくともカーボンブラック及びシリカが含まれており、その他に各種のホワイトカーボン、活性化炭酸カルシウム、超微粒子珪酸マグネシウム等などを含めても良い。特に好ましいカーボンブラックは、粒子径が９０ｎｍ以下、ジブチルフタレート（ＤＢＰ）吸油量が７０ｍｌ／１００ｇ以上のカーボンブラックであり、例えば、ＦＥＦ、ＦＦ、ＧＰＦ、ＳＡＦ、ＩＳＡＦ、ＳＲＦ、ＨＡＦ等が用いられる。【００４９】
本発明に係るベルト用ゴム組成物において、上記ゴム補強剤（Ｃ）の配合量は、上記ビニル・シス−ポリブタジエンゴム（Ａ）及びジエン系ゴム（Ｂ）からなるゴム成分１００質量部に対して２０〜７０質量部、好ましくは３０〜６０質量部である。また、ゴム補強剤中におけるシリカの配合量が、７０質量％以下であることが好ましく、５〜６５であることがさらに好ましく、１０〜６３であることが特に好ましい。シリカの配合量を増やせば、エネルギーロスを小さくできるが、シリカの量が７０質量％を越えると、耐屈曲亀裂成長性等の耐久性が劣ってしまう。【００５０】
本発明に係るベルト用ゴム組成物において、エネルギーロスは、下記数２に示すΔＨを指標とすることができる。すなわち、ΔＨが小さいとエネルギーロスが少ないと判断でき、ΔＨが０．１以下であることが好ましく、０．０８以下であることがさらに好ましい。【００５１】
【数１】
2008105415.tif 000002
【００５２】
本発明に係るベルト用ゴム組成物は、上記各成分を通常行われているバンバリー、オープンロール、ニーダー、二軸混練り機などを用いて混練りすることで得られる。【００５３】
本発明に係るベルト用ゴム組成物には、必要に応じて、加硫剤、加硫助剤、老化防止剤、充填剤、プロセスオイル、亜鉛華、ステアリン酸など、通常ゴム業界で用いられる配合剤を混練してもよい。【００５４】
加硫剤としては、公知の加硫剤、例えば硫黄、有機過酸化物、樹脂加硫剤、酸化マグネシウムなどの金属酸化物などが用いられる。【００５５】
加硫助剤としては、公知の加硫助剤、例えばアルデヒド類、アンモニア類、アミン類、グアニジン類、チオウレア類、チアゾール類、チウラム類、ジチオカーバメイト類、キサンテート類などが用いられる。【００５６】
老化防止剤としては、アミン・ケトン系、イミダゾール系、アミン系、フェノール系、硫黄系及び燐系などが挙げられる。【００５７】
充填剤としては、炭酸カルシウム、塩基性炭酸マグネシウム、クレー、リサージュ、珪藻土等の無機充填剤、再生ゴム、粉末ゴム等の有機充填剤が挙げられる。【００５８】
プロセスオイルは、アロマティック系、ナフテン系、パラフィン系のいずれを用いてもよい。
【実施例】
【００５９】
以下、実施例及び比較例を示して、本発明について具体的に説明する。実施例及び比較例において、ビニル・シス−ポリブタジエンゴムの素ゴムの物性、並びに得られたゴム組成物の配合物及び加硫物の物性は、以下のようにして測定した。なお、配合物及び加硫物の物性の評価は、比較例１を１００とし、指数を算出して行なった。【００６０】
［素ゴム物性］
ムーニー粘度（ＭＬ1+4，１００℃）は、ＪＩＳ−Ｋ６３００に準拠し、１００℃にて
予熱１分測定４分の値をムーニー粘度計（島津製作所製、ＳＭＶ−２０２）により測定した。【００６１】
固有粘度［η］は、試料ゴム０．１ｇとトルエン１００ｍｌを三角フラスコに入れて３０℃で完全溶解させ、その後、３０℃に維持された恒温水槽中で、キャノンフェンスケ動粘度計に上記溶液１０ｍｌを入れ、溶液の落下時間（Ｔ）を測定し、下記式により求めた値とする。
ηｓｐ＝Ｔ／Ｔ０−１（Ｔ０：トルエンだけの落下時間）
ηｓｐ／ｃ＝［η］＋ｋ’［η］2ｃ
（ηｓｐ：比粘度、ｋ’：ハギンズ定数（０．３７）、ｃ：試料濃度（ｇ／ｍｌ））【００６２】
トルエン溶液粘度（Ｔ−ｃｐ）は、ポリマー２．２８gをトルエン５０mlに溶解した後
、標準液として粘度計校正用標準液（ＪＩＳ−Ｚ８８０９）を用い、キャノンフェンスケ粘度計Nｏ．４００を使用して、２５℃で測定した。【００６３】
ミクロ構造は、赤外吸収スペクトル分析によって行った。シス７４０ｃｍ−１、トランス９６７ｃｍ−１、ビニル９１０ｃｍ−１の吸収強度比からミクロ構造を算出した。【００６４】
ηｓｐ／ｃは、１．２ポリブタジエン結晶繊維の分子量の目安として、０．２０ｇ／ｄｌのｏ−ジクロロベンゼン溶液から１３５℃で還元粘度を測定した。【００６５】
１．２ポリブタジエン結晶繊維の融点及び含有量は、示差走査熱量計（島津製作所製、ＤＳＣ−５０）を使用し、昇温速度１０℃／ｍｉｎで吸熱曲線を求め、そのピーク温度を融点とし、吸熱量から含有量を算出した。【００６６】
結晶繊維の平均繊維長、繊維長２００ｎｍ以下の結晶繊維の数、及び結晶繊維の平均アスペクト比は、次のように求めた。ビニル・シス−ポリブタジエンゴムを一塩化硫黄と二硫化炭素の混合溶液中で加硫を行い、その加硫物からウルトラミクロトーム（ライカ社製）により超薄切片を切出した。その切片を透過型電子顕微鏡（日立製作所社製Ｈ−７１００ＦＡ型）で観察し、５０００倍の写真を撮影した。その写真を画像解析ソフト(Ｗｉｎ  ＲＯＯＦ（三谷商事社製）)を使用して、２５μｍ２範囲で二値化を行い、結晶繊維の繊維長さ、アスペクト比、面積を求めた。次に、平均の繊維長さ、アスペクト比を、それぞれの結晶繊維の値に面積分率を乗じて平均し、結晶繊維の平均繊維長、及び結晶繊維の平均アスペクト比とした。結晶繊維の数は繊維長２００ｎｍ以下の繊維数を１．２ポリブタジエン結晶繊維含有量１質量％当たりで計算して求めた。【００６７】
［配合物物性］
ムーニー粘度（ＭＬ1+4，１００℃）は、ＪＩＳ−Ｋ６３００に準拠し、１００℃にて
予熱１分測定４分の値をムーニー粘度計（島津製作所製、ＳＭＶ−２０２）により測定した。数値が小さいほど粘度が低く、流動性が良好なことを示す。【００６８】
ダイ・スウェルは、配合物の寸法安定性の目安として、加工性測定装置（モンサント社製、ＭＰＴ）を用いて、１００℃、１００ｓｅｃ−１のせん断速度で、押出時の配合物の断面積とダイオリフィス断面積（但し、Ｌ／Ｄ＝１．５ｍｍ／１．５ｍｍ）の比を測定した。数値が小さいほど押出加工性が良好なことを示す。【００６９】
［加硫物物性］
硬度は、ＪＩＳ−Ｋ６２５３に規定されている測定法に従って測定した。【００７０】
１００％引張応力は、ＪＩＳ−Ｋ６２５１に準拠して１００％引張応力を測定した。数値が大きいほど引張応力が高いことを示す。【００７１】
引張強度は、ＪＩＳ−Ｋ６２５１に準拠して、破断時の引張強さを測定した。数値が大きいほど引張強度が高いことを示す。【００７２】
引裂強度は、ＪＩＳ−Ｋ６２５２に準拠して測定した。数値が大きいほど引裂応力が高いことを示す。【００７３】
耐屈曲亀裂成長性は、ＪＩＳ−Ｋ６２６０に準拠し、ディマーチャ屈曲試験機（上島製作所製）を用いて、試験片つかみ具の運動距離を２０ｍｍで１０万回屈曲したときの亀裂長さを測定した。数値が小さいほど耐屈曲亀裂成長性が良好なことを示す。【００７４】
［省エネ特性］
Ｍ２５（ＭＰａ）は、ＪＩＳ Ｋ ６２５１に記載の方法に準拠して、２５％伸び時における引張応力を測定した（測定温度２３℃）。【００７５】
損失係数（ｔａｎδ）は、ＲＰＡ２０００（アルファテクノロジーズ社製）を使用して、６０℃、１０Ｈｚ、２％歪の条件で測定した。数値が小さいほどエネルギーロスが小さく、良好なことを示す。【００７６】
比重の測定（ＳＧ）は、ＪＩＳ Ｋ ６２６８に記載の方法に準拠して行った。【００７７】
ΔＨは、上記測定値から、上記数１により求めた。【００７８】
ΔＨ（指数）は、比較例１で得られた組成物の各測定値（ＳＧ、ｔａｎδ、Ｍ２５）を１００とした場合の相対値で表した、ＳＧ（指数）、ｔａｎδ（指数）およびＭ２５（指数）で規定する数２により求めた。【００７９】
【数２】
2008105415.tif 000003
【００８０】
製造例１（ビニル・シス−ポリブタジエンゴム：サンプルＡ−１の製造）
窒素ガスで置換した内容量５Ｌの撹拌機つきステンレス製反応槽中に、重合溶液３．５Ｌ（ブタジエン：３０質量％、シクロヘキサン：７０質量％）を入れ、水５．３ｍｍｏｌ、ジエチルアルミニウムクロライド１０．５ｍｍｏｌ、二硫化炭素１．８ｍｍｏｌ、シクロオクタジエン３２ｍｍｏｌ、及びコバルトオクトエート０．０３ｍｍｏｌを加え、５０℃で３０分間撹拌し、シス−１，４重合を行った（ａ−１）。得られた重合生成液に、ポリイソプレン（ＩＲ）（ＭＬ＝８７、シス−１，４構造＝９８ｍｏｌ％）を１０質量％（得られるビニル・シス−ポリブタジエンゴムに対する百分率）加え、５０℃で１時間攪拌を行った。その後、ブタジエン５６０ｍｌ、水４．５ｍｍｏｌ、トリエチルアルムニウムクロライド１３．４ｍｍｏｌ、及びコバルトオクトエート０．０７ｍｍｏｌを加え、５０℃で３０分間撹拌し、１，２重合を行った（ｂ−１）。これに老化防止剤として４，６−ビス（オクチルチオメチル）−ｏ−クレゾールのメタノール溶液を加え、重合を停止した。その後、未反応のブタジエン及び２−ブテン類を蒸発除去し、１０５℃で６０分間真空乾燥して、ビニル・シス−ポリブタジエンゴム（Ａ−１）を得た。ビニル・シス−ポリブタジエンゴム（Ａ−１）の沸騰ｎ−ヘキサン不溶分は、１，２−ポリブタジエン結晶繊維（ｂ）と不飽和高分子の一部又は全部であり、赤外吸収スペクトル分析により１，２−ポリブタジエンへの不飽和高分子の吸着割合（グラフト率）が算出できる。沸騰ｎ−ヘキサン不溶分は、２ｇのビニル・シス−ポリブタジエンゴム（Ａ−１）を２００ｍｌのｎ−ヘキサンにて４時間ソックスレー法によって沸騰抽出した抽出残部を質量％で示した値である（不飽和高分子物質添加系以外では、１，２−ポリブタジエン結晶繊維の含有量である）。得られたビニル・シス−ポリブタジエンゴム（Ａ−１）の沸騰ｎ−ヘキサン不溶分の赤外吸収スペクトル分析より算出した１，２−ポリブタジエンへのポリイソプレンの吸着割合（グラフト率）は、６７質量％であった。【００８１】
製造例２（ビニル・シス−ポリブタジエンゴム：サンプルＡ−２の製造）
炭化水素系溶媒としてシクロヘキサンをベンゼンに変更し、ポリイソプレン（不飽和高分子物質）を添加しなかったこと以外は、サンプルＡ−１の製造方法と同様にしてビニル・シス−ポリブタジエンゴム（Ａ−２）を得た。【００８２】
前記サンプルＡ−１〜Ａ−２の物性を表１に示した。【００８３】
【表１】
2008105415.tif 000004
【００８４】
次に、上記サンプルＡ−１に、表２の配合表に示す天然ゴム、カーボンブラック及びシリカ並びに表４に示す加硫促進剤及び硫黄以外の配合剤を添加してバンバリーミキサーにより４分混練し、その後オープンロールを用いて加硫促進剤及び硫黄を配合し、実施例１〜８に係る配合物を得た。また、上記サンプルＡ−１及びＡ−２を実施例１〜８と同様にして表３配合量で配合し、比較例１〜６に係る配合物を得た。実施例１〜８及び比較例１〜６に係る配合物の物性を測定し、表２及び表３に示した。【００８５】
【表２】
2008105415.tif 000005
【００８６】
【表３】
2008105415.tif 000006
【００８７】
【表４】
2008105415.tif 000007
【００８８】
さらに、実施例１〜８及び比較例１〜６に係る配合物を１５０℃で３０分間プレス加硫して、加硫物を得た。得られた加硫物の物性を測定し、表２及び表３に示し、ゴム補強剤の配合量が４０質量部である実施例１乃至４、並びに比較例２乃至４のダイスウェル、耐屈曲亀裂成長及びΔＨの関係を図２に示す。【００８９】
表２及び表３の結果から、実施例１〜８に係る配合物及び加硫物は、比較例１〜６と比較して、押出加工性、引張応力、引張強度、引裂強度、耐屈曲亀裂成長性、損失係数、ΔＨそれぞれについて物性が向上していることが分かる。また、図２からシリカの量を増やすとΔＨの値が良くなるが、シリカの量が補強剤中の７０質量％を越えると耐屈曲亀裂成長が悪くなることが分かる。
【図面の簡単な説明】
【００９０】
【図１】サンプルＡ−１（ａ）及びサンプルＡ−２（ｂ）の５０００倍電子顕微鏡写真を画像解析ソフト（Ｗｉｎ  ＲＯＯＦ，三谷商事社製）により二値化処理したものである。
【図２】ゴム補強剤の配合量が４０質量部である実施例１乃至４、並びに比較例２乃至４のダイスウェル、耐屈曲亀裂成長及びΔＨの関係を示すグラフである。
【図１】
2008105415.tif 000009
【図２】
2008105415.tif 000010
【国際調査報告】
2008105415.tif 000011
2008105415.tif 000012
2008105415.tif 000013
2008105415.tif 000014